(57)【特許請求の範囲】
【請求項１】
質量％で、Ｃｕ：０．１〜２．０％、Ｎｉ：０．０１〜０．４％、Ｐ：０．００１〜０．０８％、Ｇｅ：０．００１〜０．０８％、および残部がＳｎからなる合金組成を有し、前記合金組成は下記（１）式〜（３）式を満たすことを特徴とするはんだ合金。
（Ｃｕ＋５Ｎｉ）≦０．９４５％                                      （１）式
（Ｐ＋Ｇｅ）≦０．１５％                                            （２）式
２．０≦（Ｃｕ＋５Ｎｉ）／（Ｐ＋Ｇｅ）≦１０００                    （３）式
前記（１）式〜（３）式中、Ｃｕ、Ｎｉ、Ｐ、およびＧｅは、各々はんだ合金中での含有量（質量％）を表す。
【請求項２】
前記合金組成は、更に、Ｂｉ、Ｉｎ、Ｚｎ、およびＡｇの少なくとも１種を合計で５％以下からなる群、ならびにＭｎ、Ｃｒ、Ｃｏ、Ｆｅ、Ｓｉ、Ｔｉ、および希土類元素の少なくとも１種を合計で１％以下からなる群、の少なくとも１群から選択される少なくとも１種を含有する、請求項１に記載のはんだ合金。
【請求項３】
請求項１または２に記載のはんだ合金を有する鋳造物。
【請求項４】
請求項３に記載の鋳造物から形成されてなる形成物。
【請求項５】
請求項３に記載の鋳造物を用いてなるはんだ継手。
【発明の詳細な説明】
【技術分野】
【０００１】
本発明は、鋳造に適したはんだ合金、鋳造物、形成物およびはんだ継手に関する。
【背景技術】
【０００２】
プリント基板には電子部品が実装されている。電子部品の実装工程としては、フローソルダリング、ディップソルダリングなどがある。フローソルダリングは、はんだ槽の噴流面をプリント基板の接続面側に当てることによりはんだ付けを行う方法である。ディップソルダリングは、コイル部品などの挿入部品を基板に挿入し、はんだ槽に浸漬してはんだ付けを行う方法であり、その前処理として絶縁膜を除去するとともにはんだ予備めっきを施す方法としても選択されている。
【０００３】
フローソルダリングやディップソルダリングでははんだ槽が必要になる。はんだ槽は長時間大気中に曝されるため、はんだ槽に発生するドロスを一定時間毎に除去しなければならない。また、はんだ付けによりはんだ槽内の溶融はんだは消費されていく。このため、はんだ槽には定期的にはんだ合金が供給される。はんだ合金の供給には、一般に、棒はんだが用いられている。
【０００４】
棒はんだの製造方法には固定鋳型に溶融はんだを流し込む方法や回転鋳型に溶融はんだを流し込む連続鋳造がある。連続鋳造は、原材料を溶融炉に投入して溶融させ、溶融炉中の溶融はんだを回転鋳型の溝に鋳込む方法である。連続鋳造で用いる鋳型としては、例えば環状板の幅方向中央部に溝が設けられた形状が挙げられる。溶融はんだは、回転鋳型の溝に鋳込まれた後に凝固し、鋳型から切断工程に誘導される。誘導された連続鋳造物は所定の長さに切断されて棒はんだとなる。
【０００５】
はんだ合金の連続鋳造技術は、例えば特許文献１に記載されている。同文献には、Ａｕ−Ｓｎ系はんだ合金において、内部に冷却水が通水されている冷やし金を鋳型の外側に密着させ、２８０℃までの冷却速度を３℃／ｓ以上、好ましくは２０℃／ｓ以上、より好ましくは５０℃／ｓ以上として、共晶部の組織を微細化することが記載されている。しかし、Ａｕは高温Ｐｂフリーはんだ合金として使用される場合があるものの、高価であるとともに加工し難い。
【０００６】
そこで、棒はんだには、主にＳｎ−Ｃｕ系はんだ合金が用いられている。Ｓｎ−Ｃｕはんだ合金は、はんだ合金中に金属間化合物を形成することが知られている。しかし、連続鋳造は通常大気中で行われるため、Ｓｎ−Ｃｕはんだ合金をそのまま連続鋳造にて鋳造すると、大気中の酸素により溶融はんだの酸化が進行して溶融はんだの流動性が劣化し、所望の鋳造物が得られない。Ｓｎ−Ｃｕはんだ合金の酸化を抑制する観点から、特許文献２には、ＰおよびＧｅを含有するＳｎ−Ｃｕ−Ｐ−Ｇｅ−Ｎｉはんだ合金が記載されている。特許文献２に記載の発明では、液相線温度の上昇を抑制する観点から、ＣｕおよびＮｉ含有量の上限値が制限されている。また、同文献には、Ｎｉを所定量以上添加すると溶融はんだの流動性を阻害する懸念があることが記載されている。ＰおよびＧｅの多量添加も溶融はんだの粘性を増加させて溶融はんだの流動性を阻害することが記載されている。
【先行技術文献】
【特許文献】
【０００７】
【特許文献１】特開２０１７−１９６６４７号公報
【特許文献２】特開２００３−９４１９５号公報
【発明の概要】
【発明が解決しようとする課題】
【０００８】
前述のように、特許文献２に記載の発明は、溶融はんだの流動性が考慮された優れた発明である。特許文献２に記載の発明は、濡れ性が乏しいＳｎ−Ｃｕ系鉛フリーはんだ合金において、はんだ付け性が改善されたはんだ合金を提供することを課題としている。そして、溶融はんだの流動性が低下するとはんだ付け作業が困難になる。この課題を解決するため、同文献では、Ｃｕ、Ｎｉ、Ｐ、およびＧｅのすべての元素の上限値が規定されている。
【０００９】
ここで、特許文献２に記載の発明では、主にフローソルダリングでプリント基板に電子部品を実装する際の課題を解決するとされている。フローソルダリングでは、はんだ槽の溶融はんだが電子部品や基板の電極に濡れることを前提としている。フローソルダリングに用いる電子部品や基板の電極には濡れ性の助力としてフラックスが用いられていることからも、フローソルダリングに用いるはんだ合金には高い濡れ性が求められている。したがって、特許文献２に記載の発明では、濡れ性を向上させるために溶融はんだの流動性が制御されていることになる。
【００１０】
一方、連続鋳造では、主成分がＦｅやＡｌである回転鋳型に溶融はんだが濡れると、凝固後のはんだ合金が回転鋳型から離型し難くなることから、回転鋳型に濡れないことを前提としている。当然のことながら、鋳造ではフラックスを使用しない。連続鋳造で求められる溶融はんだの流動性は、凝固時において所望の厚さの鋳造物が得られるように制御されるのである。したがって、フローソルダリングと連続鋳造とは、溶融はんだの流動性を制御するための前提条件が大きく異なるため、連続鋳造に適した合金設計が必要になる。
【００１１】
また、フローソルダリングに用いる溶融はんだのはんだ使用量は数百ｋｇと非常に多い。フローソルダリングでは、溶融はんだがベルトコンベア等で運搬されてきた基板と接触して溶融はんだの温度が低下する懸念があり、これを抑制することが求められているためである。つまり、フローソルダリングにおける溶融はんだの温度低下は、電子部品や基板の熱容量より溶融はんだの熱容量を圧倒的に大きくすることにより抑制されている。このため、フローソルダリングでは、必要以上に液相線温度を低くする必要はない。
【００１２】
一方、連続鋳造では鋳型に供給されているはんだ量は数十〜数百ｇであり、フローソルダリングと比較して１／１０００以下である。回転鋳型に流し込まれた溶融はんだは、回転鋳型に接触した瞬間から温度低下が始まり凝固に至るように、供給量を少なくして熱容量が抑えられている。液相線温度が高すぎるとはんだが鋳型に触れた瞬間に固まってしまい、鋳造物を所定の厚さとすることができない。
【００１３】
特許文献２に記載のはんだ合金は、前述のようにフローソルダリングに適しているものの、連続鋳造に必要な溶融はんだの流動性や液相線温度を考慮して合金設計がなされているわけではなく、特許文献２に記載のはんだ合金をそのまま連続鋳造に適用することはできない。また、汎用性を向上させる観点から、連続鋳造だけではなく固定鋳型を用いた鋳造においても所望の鋳造物が得られるようにすることも重要である。
【００１４】
そこで、本発明の課題は、所望の厚さの鋳造物を鋳造することができるはんだ合金、鋳造物、形成物およびはんだ継手を提供することである。
【課題を解決するための手段】
【００１５】
発明者らは、特許文献２に記載のはんだ合金において、液相線温度の上昇を更に抑えるようにするため、まずはＣｕおよびＮｉの含有量を検討した。ＣｕおよびＮｉの含有量が多すぎると液相線温度が上昇する。本発明者らは、連続鋳造においてＣｕ含有量やＮｉ含有量の各々の最適化を図ることに加えて、ＣｕとＮｉの合計量にも着目した。
【００１６】
次に、本発明者らはＣｕおよびＮｉに加えて、ＰおよびＧｅの含有量を制御した。特許文献２には、前述のように、ＰおよびＧｅの含有量が多すぎると溶融はんだの粘性が増加し溶融はんだの流動性を阻害することが記載されている。ただ、この阻害要因はフローソルダリングに適用するためのものであり、鋳造に適しているとは限らない。そこで、本発明者らは各々の含有量を制御しただけでは鋳造に適する溶融はんだの流動性が得られないと考え、ＰおよびＧｅの合計量にも着目した。
【００１７】
上記のように、本発明者らは、ＣｕとＮｉの群とＰとＧｅの群をそれぞれ独立的に検討してきた。しかし、実際には、鋳造に適したはんだ合金の液相線温度を得るにあたり、両群は相互的に作用していると考えられる。
【００１８】
そこで、本発明者らは両群同士のバランスにまで着目し、さらに詳細な検討を行った。この結果、これらの群が所定の関係式を満たす場合に、鋳造法に適した溶融はんだの粘性を実現することができ、所望の板厚を有する鋳造物が得られる知見により、本発明は完成した。
【００１９】
これらの知見により得られた本発明は以下のとおりである。
（１）質量％で、Ｃｕ：０．１〜２．０％、Ｎｉ：０．０１〜０．４％、Ｐ：０．００１〜０．０８％、Ｇｅ：０．００１〜０．０８％、および残部がＳｎからなる合金組成を有し、前記合金組成は下記（１）式〜（３）式を満たすことを特徴とするはんだ合金。
【００２０】
（Ｃｕ＋５Ｎｉ）≦０．９４５％                                    （１）式
（Ｐ＋Ｇｅ）≦０．１５％                                          （２）式
２．０≦（Ｃｕ＋５Ｎｉ）／（Ｐ＋Ｇｅ）≦１０００                  （３）式
（１）式〜（３）式中、Ｃｕ、Ｎｉ、Ｐ、およびＧｅは、各々はんだ合金中での含有量（質量％）を表す。
【００２１】
（２）合金組成は、更に、Ｂｉ、Ｉｎ、Ｚｎ、およびＡｇの少なくとも１種を合計で５％以下からなる群、ならびにＭｎ、Ｃｒ、Ｃｏ、Ｆｅ、Ｓｉ、Ｔｉ、および希土類元素の少なくとも１種を合計で１％以下からなる群、の少なくとも１群から選択される少なくとも１種を含有する、上記（１）に記載のはんだ合金。
【００２２】
（３）上記（１）または上記（２）に記載のはんだ合金を有する鋳造物。
（４）上記（３）に記載の鋳造物から形成されてなる形成物。
【００２３】
（５）上記（３）に記載の鋳造物を用いてなるはんだ継手
【図面の簡単な説明】
【００２４】
【図１】図１は、（２）式をｘ軸とし、（１）式をｙ軸として本発明の範囲を示した図である。
【図２】図２は、図１において、ｘ軸が０〜０．０１、ｙ軸が０〜１の範囲に拡大した図である。
【発明を実施するための最良の形態】
【００２５】
本発明を以下により詳しく説明する。本明細書において、はんだ合金組成に関する「％」は、特に指定しない限り「質量％」である。
【００２６】
１．  はんだ合金
（１）  Ｃｕ：０．１〜２．０％、Ｎｉ：０．０１〜０．４％
ＣｕおよびＮｉは、はんだ合金の液相線温度を制御することができる必須元素である。ＣｕおよびＮｉがいずれも上記範囲内であると溶融はんだの流動性が最適化されるため、所望の板厚を有する鋳造物が得られる。Ｃｕ含有量の下限は０．１％以上であり、好ましくは０．５％以上である。Ｎｉ含有量の下限は０．０１％以上であり、好ましくは０．０２％以上である。一方、Ｃｕ含有量およびＮｉ含有量の少なくとも一方が各々の上限値を超えると液相線温度が高くなり、流動性が低下する。Ｃｕ含有量の上限は２．０％以下であり、好ましくは１．０％以下であり、より好ましくは０．７５％以下である。Ｎｉ含有量の上限は０．４％以下であり、好ましくは０．１％以下であり、より好ましくは０．０７％以下である。
【００２７】
（２）  Ｐ：０．００１〜０．０８％、Ｇｅ：０．００１〜０．０８％
ＰおよびＧｅは、はんだ合金の酸化を抑制して溶融はんだの流動性を制御することができる必須元素である。Ｐ含有量およびＧｅ含有量の少なくとも一方が０．００１％未満であると、酸化抑制効果が得られない。Ｐ含有量の下限は０．００１％以上であり、好ましくは０．００２％以上である。Ｇｅ含有量の下限は０．００１％以上であり、好ましくは０．００３％以上である。一方、Ｐ含有量およびＧｅ含有量の少なくとも一方が０．０８％を超えると、Ｓｎの酸化による流動性の劣化は抑制されるものの、液相線温度が高くなる。Ｐ含有量の上限は０．０８％以下であり、好ましくは０．０１％以下であり、より好ましくは０．００５％以下である。Ｇｅ含有量の上限は０．０８％以下であり、好ましくは０．０１％以下であり、より好ましくは０．００７％以下である。
【００２８】
（３）  （１）〜（３）式
（Ｃｕ＋５Ｎｉ）＜０．９５０％                                      （１）式
（Ｐ＋Ｇｅ）≦０．１５％                                            （２）式
２．０≦（Ｃｕ＋５Ｎｉ）／（Ｐ＋Ｇｅ）≦１０００                    （３）式
（１）式〜（３）式中、Ｃｕ、Ｎｉ、Ｐ、およびＧｅは、各々はんだ合金中での含有量（％）を表す。
【００２９】
上記のように、本発明に係るはんだ合金の各必須元素には、はんだ合金の液相線温度、および溶融はんだの流動性を制御するために各々最適な含有量が存在する。上記各必須元素の含有量は、各々溶融はんだの流動性の劣化を抑制するため定められたものである。各元素が溶融はんだの流動性を制御することができる要因は各々異なるが、Ｓｎ以外の構成元素を、類似する効果を発揮する元素群に分け、各群が上記（１）〜（３）式を満たすことによって、鋳造性に優れる本発明に係るはんだ合金が得られるのである。各式について詳述する。
【００３０】
（３−１）  （１）式
（１）式は、はんだ合金中のＣｕとＮｉのバランスを表す式である。前述のように、ＣｕとＮｉは液相線温度を調整することができる元素である。また、両元素の含有量が凝固時に生成する化合物の析出量を決定するため、両元素の含有量の合計量を制御することは溶融はんだの流動性を適正化する上で重要となる。
【００３１】
本発明に係るはんだ合金において、（１）式が０．９５０％以上であると、液相線温度が上昇する。（１）式が０．９５０％以上であってもフローソルダリング用としては許容範囲であるが、所望の鋳造物を製造するためには、（１）式の上限は０．９５０％未満であることが必要である。好ましくは０．９４５％以下であり、より好ましくは０．９４０％以下であり、さらに好ましくは０．８７５％以下である。（１）式左辺の下限は特に限定されないが、好ましくは０．１５０％以上であり、より好ましくは０．２５０％以上であり、さらに好ましくは０．７５０％以上である。
【００３２】
（３−２）  （２）式
（２）式は、はんだ合金中のＰとＧｅの合計量を表す式である。これらの元素は、いずれも酸化を抑制することによって溶融はんだの流動性を制御することができるが、各々の大気中での反応速度が異なるため、両元素の含有量の合計量を制御することは溶融はんだの流動性を適正化する上で重要となる。
【００３３】
本発明に係るはんだ合金において、（２）式の左辺が０．１５％を超えると、はんだ合金の液相線温度が上昇する。（２）式の上限は０．１５％以下であり、好ましくは０．０８５％以下であり、より好ましくは０．０８３％以下であり、さらに好ましくは０．０５０％以下であり、特に好ましくは０．０１５％以下であり、最も好ましくは０．０１３％以下である。（２）式の下限は特に限定されないが、好ましくは０．００２％以上であり、より好ましくは０．００４％以上であり、さらに好ましくは０．００６％以上である。
【００３４】
（３−３）  （３）式
（３）式は、はんだ合金中での、ＣｕとＮｉの群とＰとＧｅの群とのバランスを表す式である。各群に属する元素は、各々溶融はんだの粘性を制御する要因が異なるものの、溶融はんだの粘性を決定づけるにあたり、両群は相互的に作用すると考えられる。このため、溶融はんだの粘性を制御するためには、上記２群のバランスを考慮する必要がある。
【００３５】
本発明に係るはんだ合金において、（３）式が２．０未満である場合は、ＣｕとＮｉの含有量が最適であってもＰやＧｅの含有量が多すぎ、はんだの液相線温度が上昇する。（３）式の下限は２．０以上であり、好ましくは５．３１以上であり、より好ましくは１０．００以上であり、さらに好ましくは１０．２４以上であり、さらにより好ましくは１８．７５以上であり、特に好ましくは３１．２５以上であり、最も好ましくは５６．６７以上である。
【００３６】
一方、（３）式が１０００を超えると、ＣｕとＮｉの含有量が最適であってもＰやＧｅの含有量が少なすぎるため、溶融はんだ中のＳｎが酸化して溶融はんだの流動性が低下する。また、ＰとＧｅの含有量が最適であってもＣｕやＮｉの含有量が多すぎるため、はんだ合金の液相線温度が上昇して粘性が増加しすぎて溶融はんだの流動性が低下し、鋳造を行うことができない。（３）式の上限は１０００以下であり、好ましくは４７２．５以下であり、より好ましくは４７０．０以下であり、さらに好ましくは４２５以上であり、さらにより好ましくは２１２．５０以下であり、特に好ましくは１４１．６７以下であり、最も好ましくは１１７．５０以下である。
【００３７】
（４）  Ｂｉ、Ｉｎ、Ｓｂ、Ｚｎ、およびＡｇの少なくとも１種を合計で５％以下からなる群、ならびにＭｎ、Ｃｒ、Ｃｏ、Ｆｅ、Ｓｉ、Ｔｉ、および希土類元素の少なくとも１種を合計で１％以下からなる群、の少なくとも１群から選択される少なくとも１種
これらの元素は、Ｂｉ、Ｉｎ、Ｓｂ、Ｚｎ、およびＡｇの少なくとも１種では合計で５％以下、Ｍｎ、Ｃｒ、Ｃｏ、Ｆｅ、Ｓｉ、Ｔｉ、および希土類元素の少なくとも１種では合計で１％以下、であれば、本発明に係るはんだ合金の鋳造性に影響を及ぼすことがない。本発明において希土類元素とは、周期律表において第３族に属するＳｃ、Ｙと原子番号５７〜７１に該当するランタン族の１５個の元素を合わせた１７種の元素のことである。
【００３８】
本発明では、Ｂｉ、Ｉｎ、Ｓｂ、Ｚｎ、Ａｇ、Ｍｎ、Ｃｒ、Ｃｏ、Ｆｅ、Ｓｉ、Ｔｉ、および希土類元素の少なくとも１種を含有してもよい。各々の元素の含有量は、好ましくは、Ｂｉ、Ｉｎ、Ｓｂ、Ｚｎ、およびＡｇの少なくとも１種では合計で５％以下、Ｍｎ、Ｃｒ、Ｃｏ、Ｆｅ、Ｓｉ、Ｔｉ、および希土類元素の少なくとも１種では合計で１％以下である。より好ましくは、Ｂｉ、Ｉｎ、Ｓｂ、Ｚｎ、およびＡｇの少なくとも１種では合計で１％以下、Ｍｎ、Ｃｒ、Ｃｏ、Ｆｅ、Ｓｉ、Ｔｉ、および希土類元素の少なくとも１種では合計で０．５％以下である。
【００３９】
（５）  残部：Ｓｎ
本発明に係るはんだ合金の残部はＳｎである。前述の元素の他に不可避的不純物を含有してもよい。不可避的不純物を含有する場合であっても、前述の効果に影響することはない。また、後述するように、本発明では含有しない元素が不可避的不純物として含有されても前述の効果に影響することはない。
【００４０】
（６）  Ａｌ
本発明に係るはんだ合金は、酸化による濡れ性の劣化を回避するため、Ａｌを含有しない方がよい。
【００４１】
２．  鋳造物
本発明に係る鋳造物は、本発明に係るはんだ合金の合金組成を有するため、所望の板厚を有する。鋳造物としては、後述するように、所定の長さに切断された棒はんだなどが挙げられる。
【００４２】
３．  形成物
本発明に係る形成物は、本発明に係る鋳造物から形成された物である。例えば、鋳造物を加工して得られた線はんだ、やに入りはんだ、リング形状や筒形状の形態が挙げられる。これに加えて、溶融および噴霧により得られたはんだ粉末、はんだボールに形成された物も含む。
【００４３】
４．はんだ継手
本発明に係るはんだ継手は、本発明に係るはんだ合金を用いて、例えば、半導体パッケージにおけるＩＣチップとその基板（インターポーザ）との接続、或いは半導体パッケージとプリント配線板との接続に使用される。
【００４４】
５．はんだ合金の製造方法
本発明に係るはんだ合金の製造方法は、例えば、連続鋳造にて製造される。連続鋳造は、まず、所定の合金組成となるように原材料を溶融炉に投入し３５０〜５００℃程度に加熱して原材料を溶融する。
【００４５】
原材料がすべて溶融した後、溶融炉中の溶融はんだを回転鋳型に連続的に鋳込む。
回転鋳型は、例えば環状板の幅方向中央部に溝が設けられた形状である。溶融はんだを鋳込む際には、回転鋳型を回転させながら溶融はんだが鋳型の溝に鋳込まれる。鋳型への溶融はんだの供給量は、鋳型の回転数に応じて適宜調整する。
【００４６】
鋳型に鋳込まれた溶融はんだは１５０℃程度まで１０〜５０℃／ｓ程度の冷却速度で冷却される。この冷却速度を得るためには、回転鋳型の底を冷却水に浸漬させたり、チラーなどを用いて鋳型内に冷却水を循環させる。
【００４７】
冷却後のはんだ合金は、ガイドを介して鋳型の外部に誘導され、所定の長さに切断される。ガイドに到達したはんだ合金は８０〜２００℃程度に冷却されている。本発明のはんだ合金は、溶融はんだの粘性が制御されているため、所望の板厚の連続鋳造物を製造することができる。
【００４８】
固定鋳型を用いた鋳造法は、従来の方法でよい。例えば、上述と同様に所定の合金組成となるように原材料を溶融した後、固定鋳型に流し込み、上記の冷却速度で冷却する。冷却後、鋳型からはんだ合金を取り出して製造することができる。
【実施例】
【００４９】
（１）評価試料の作製
本発明の効果を立証するため、下記により棒はんだを作製して評価した。溶融炉に原材料を秤量し、溶融炉の設定温度を４５０℃として溶融した後、水を循環させた回転鋳型の溝に溶融はんだを鋳込んだ。冷却速度は概ね３０℃／ｓであった。
【００５０】
その後、回転鋳型からガイドにより連続鋳造物を回転鋳型の外部に誘導した。そして、適当な長さに切断し、幅：１０ｍｍ、長さ：３００ｍｍの棒はんだを含めて計１０ｍ分の棒はんだを作製した。以下に評価方法を説明する。
【００５１】
（２）評価方法
作製した棒はんだの板厚をノギスで測定した。すべての棒はんだが７ｍｍ±１ｍｍの範囲に入る場合を「○」とし、上記範囲に入らないものがある場合には「×」とした。「○」であれば実用上問題ない。
【００５２】
【表１】
0006721851.tif 000002
【００５３】
表１の結果から明らかなように、本発明に即した実施例はいずれも所望の板厚を有する棒はんだが得られることがわかった。一方、比較例は、いずれも本発明の要件の少なくとも１つ以上を満たさないため、所望の板厚を有する棒はんだが得られなかった。各構成元素の含有量が本発明の範囲を満たすとともに（１）式〜（３）式を満たす必要があることを、図を用いて説明する。
【００５４】
図１および図２は、表１において、（１）式〜（３）式を満たす実施例と、（１）式〜（３）式の少なくとも１式を満たさない比較例を抽出し、（２）式をｘ軸とし、（１）式をｙ軸として本発明の範囲を示した図である。図２は、図１において、ｘ軸が０〜０．０１、ｙ軸が０〜１の範囲に拡大した図である。図１および図２中、「○」は実施例を表し、「×」は比較例を表す。また、図１および図２において、太線で囲まれた領域が（１）式〜（３）式で囲まれた範囲である。
【００５５】
図１および図２から明らかなように、太線で囲まれた範囲内のはんだ合金は、いずれも所望の厚みを有することがわかった。一方、図１に示すように、いずれかの式を満たさない比較例はいずれも所望の厚みを有さないことがわかった。特に、図２に示すように、（１）式のみ満たさない比較例７、および（３）式を満たさない比較例１０は、太線で囲まれた範囲からわずかに外れるだけで、所望の厚みが得られないものが発生してしまうことが明らかになった。
【要約】      （修正有）【課題】所望の厚さの鋳造物を鋳造することができるはんだ合金、鋳造物、形成物およびはんだ継手を提供する。【解決手段】はんだ合金は、質量％で、Ｃｕ：０．１〜２．０％、Ｎｉ：０．０１〜０．４％、Ｐ：０．００１〜０．０８％、Ｇｅ：０．００１〜０．０８％、および残部がＳｎからなる合金組成を有し、合金組成は下記（１）式〜（３）式を満たす。（Ｃｕ＋５Ｎｉ）＜０．９５０％（１）式。（Ｐ＋Ｇｅ）≦０．１５％（２）式。２．０≦（Ｃｕ＋５Ｎｉ）／（Ｐ＋Ｇｅ）≦１０００（３）式。（１）式〜（３）式中、Ｃｕ、Ｎｉ、Ｐ、およびＧｅは、各々はんだ合金中での含有量（質量％）を表す。【選択図】図１【図１】
0006721851.tif 000003
【図２】
0006721851.tif 000004